(57)【要約】【課題】  標的物質を効果的に吸着する分子鋳型材料を、簡単な操作で効率よく製造する方法、および標的物質の吸着能に優れた分子鋳型材料を提供する。【解決手段】  水膨潤状態の官能基を有するゲルに、分離対象となる物質を吸着させ、次いでそのゲルを乾燥処理したのち再膨潤させて、吸着した物質を脱着させることにより分子鋳型材料を製造する方法、およびセルロースにアリルアミン系重合体を導入したゲルからなり、特定の物質（標的物質）に対する吸着能を有する分子鋳型材料である。【選択図】  なし【特許請求の範囲】
【請求項１】
水膨潤状態の官能基を有するゲルに、分離対象となる物質を吸着させ、次いでそのゲルを乾燥処理したのち再膨潤させて、吸着した物質を脱着させることを特徴とする分子鋳型材料の製造方法。
【請求項２】
官能基を有するゲルが、アミノ基および水酸基を有するゲルである請求項１に記載の方法。
【請求項３】
官能基を有するゲルが、セルロースにアリルアミン系重合体が導入されたゲルである請求項２に記載の方法。
【請求項４】
分離対象となる物質がタンパク質である請求項１、２または３に記載の方法。
【請求項５】
吸着した物質の脱着を、界面活性剤を用いて行う請求項１ないし４のいずれか１項に記載の方法。
【請求項６】
セルロースにアリルアミン系重合体を導入したゲルからなり、特定の物質（標的物質）に対する吸着能を有することを特徴とする分子鋳型材料。
【請求項７】
セルロースに導入されたアリルアミン系重合体が、アミノ基の少なくとも一部がアセチル化されたものである請求項６に記載の分子鋳型材料。
【請求項８】
標的物質がタンパク質である請求項６または７に記載の分子鋳型材料。
【請求項９】
請求項１ないし５のいずれか１項に記載の方法で製造された分子鋳型材料、あるいは請求項６、７または８に記載の分子鋳型材料に被処理液を接触させ、該被処理液中に存在する標的物質を、前記分子鋳型材料に吸着させることを特徴とする標的物質の分離・精製方法。
【発明の詳細な説明】
【技術分野】
【０００１】
本発明は、分子鋳型材料の製造方法、分子鋳型材料および標的物質の分離・精製方法に関する。さらに詳しくは、本発明は、官能基を有するゲルを用い、特定の物質を効果的に吸着する分子鋳型材料を効率よく製造する方法、セルロースにアリルアミン系重合体が導入されたゲルからなる分子鋳型材料、および分子鋳型材料を用いて、被処理液中の標的物質を効果的に吸着させ、分離・精製する方法に関するものである。
【背景技術】
【０００２】
水に溶解した分子、あるいは分散しているコロイド粒子を、その化学構造と特性に基づいて分離することは、各種の産業プロセスや、化学・生物学研究に不可欠の技術である。分離技術の一つとして、アフィニティー分離法がある。
【０００３】
生物起源の物質には、酵素と基質、酵素と特異的インヒビター、抗原と抗体、レクチンと糖又は糖タンパク質、ホルモンとホルモン受容体のように、相互に特異的な親和性を示す相補的な物質の対が存在することが知られている。アフィニティー分離法は、前記の相補的な物質の対の一方の物質を用い、「対」の内の他方の物質（標的物質）を捕捉し、分離する方法である。
しかしながら、このようなアフィニティー分離法においては、標的物質によって、相補的な物質が見つからない、あるいは十分な量が得られないことがある。
【０００４】
そこで、標的物質に対して特異的な親和性を有する分子またはマトリクスをテーラーメード的に合成する技術が提案されている。この技術は、一般に、標的物質に、その表面に露出している官能基と結合する官能基を有する重合性低分子物質を結合させ、その状態で該重合性低分子物質を重合させることにより、標的物質を固定したのち、該標的物質を脱着し、いわゆる分子鋳型材料を作製する技術である。
このようにして得られた分子鋳型材料は、標的物質と相互作用し得る官能基を有すると共に、標的物質が入り込める空間を有することから、標的物質を効果的に吸着する。
【０００５】
しかしながら、分子鋳型材料のこのような従来の製造方法においては、（１）標的物質ごとに適切な原料の低分子物質を選定し、その固定法を設計しなければならない、（２）重合性低分子物質を用いるために、重合反応が標的物質に対しても起こると、固定化後、標的物質の脱着が困難となる、（３）精密な反応制御を必要とするため、コストと手間がかかり、大量用途には不適である、などの問題がある。
一方、セルロースなどの隣接ジオール基を有する化合物とポリアミン類とを、共有結合で結合させる技術が開示されている（例えば、特許文献１参照）。
【０００６】
【特許文献１】特開２００３−１１９２９０号公報
【発明の開示】
【発明が解決しようとする課題】
【０００７】
本発明は、分子鋳型材料におけるこのような従来の製造方法が有する問題を解決し、標的物質を効果的に吸着する分子鋳型材料を、簡単な操作で効率よく製造する方法、標的物質の吸着能に優れた分子鋳型材料、および分子鋳型材料を用いて、被処理液中の標的物質を分離・精製する方法を提供することを目的とするものである。
【課題を解決するための手段】
【０００８】
本発明者らは、前記目的を達成するために鋭意研究を重ねた結果、官能基を有するゲルを用い、水膨潤状態で分離対象となる物質を吸着させ、乾燥後、再膨潤させて吸着した物質を脱着させるという、簡単な操作で所望の分子鋳型材料が効率よく得られることを見出した。
また、前記特許文献１に記載の方法により、セルロースにアリルアミン系重合体を効率よく導入することができ、このゲルから製造した鋳型材料は、これまで知られていない新規な分子鋳型材料であって、これを用いることにより、被処理液中の標的物質を効果的に分離・精製し得ることを見出した。
【０００９】
本発明はかかる知見に基づいて完成したものである。
【００１０】
すなわち、本発明は、
（１）水膨潤状態の官能基を有するゲルに、分離対象となる物質を吸着させ、次いでそのゲルを乾燥処理したのち再膨潤させて、吸着した物質を脱着させることを特徴とする分子鋳型材料の製造方法、
（２）官能基を有するゲルが、アミノ基および水酸基を有するゲルである上記（１）項に記載の方法、
（３）官能基を有するゲルが、セルロースにアリルアミン系重合体が導入されたゲルである上記（２）項に記載の方法、
（４）分離対象となる物質がタンパク質である上記（１）、（２）または（３）項に記載の方法、
（５）吸着した物質の脱着を、界面活性剤を用いて行う上記（１）ないし（４）項のいずれか１項に記載の方法、
（６）セルロースにアリルアミン系重合体を導入したゲルからなり、特定の物質（標的物質）に対する吸着能を有することを特徴とする分子鋳型材料、
（７）セルロースに導入されたアリルアミン系重合体が、アミノ基の少なくとも一部がアセチル化されたものである上記（６）項に記載の分子鋳型材料、
（８）標的物質がタンパク質である上記（６）または（７）項に記載の分子鋳型材料、および
（９）上記（１）ないし（５）項のいずれか１項に記載の方法で製造された分子鋳型材料、あるいは上記（６）、（７）または（８）項に記載の分子鋳型材料に被処理液を接触させ、該被処理液中に存在する標的物質を、前記分子鋳型材料に吸着させることを特徴とする標的物質の分離・精製方法、
を提供するものである。
【発明の効果】
【００１１】
本発明によれば、官能基を有するゲルを用い、特定の物質を効果的に吸着する分子鋳型材料を効率よく製造する方法、セルロースにアリルアミン系重合体が導入されたゲルからなる分子鋳型材料、および分子鋳型材料を用いて、被処理液中の標的物質を効果的に吸着させ、分離・精製する方法を提供することができる。
【発明を実施するための最良の形態】
【００１２】
本発明の分子鋳型材料の製造方法においては、水膨潤状態の官能基を有するゲルに、分離対象となる物質を吸着させ、次いでそのゲルを乾燥処理したのち再膨潤させて、吸着した物質を脱着させることにより分子鋳型材料を製造する。
【００１３】
本発明において、前記ゲルの官能基としては、例えば水酸基、アミノ基のようなカチオン基、スルホン酸基のようなアニオン基、アミド基、アルキル基、芳香族基等が挙げられる。官能基は、選択的な分子鋳型材料を製造するために、例えば、アミノ基と水酸基等の２種類以上を含むことが好ましい。
官能基を含むゲルを製造する際の基本ゲルとしては、乾燥により不可逆的な収縮能を有するゲルであれば特に限定されないが、多糖ゲルのような有機高分子ゲルが好ましく、そのうち、セルロース、アガロース、カラゲナン等の水酸基を含む多糖ゲルがより好ましい。
【００１４】
本発明に用いる官能基を有するゲルを得る方法としては、例えば、多糖ゲルの水酸基を利用する方法がある。具体的には、（１）特開２００３−１１９２９０号公報に記載されているように、セルロースを基本ゲルとして用いこれを酸化反応させ、得られるジアルデヒドセルロースに第一アミノ基を有する化合物を反応させてシッフベースをつくり、それを還元処理してアミノ基等の官能基を導入する方法、（２）多糖ゲルにエピクロロヒドリン、次いで、アンモニア水と反応させて３−アミノー２−ヒドロキシプロピル基を導入して官能基を含むゲルを製造する方法（このようなゲルは、生化学工業株式会社からアミノセルロファインとして入手することができる）などを例示することができる。
【００１５】
上記（１）の方法においては、基本ゲルとしてのセルロースは再生セルロースが好ましく、第一級アミノ基を有する化合物としては、アリルアミンをモノマーとして用いるアリルアミン系重合体（例えば、ポリアリルアミン、アミノ基の一部がアセチル化又はアルキル化されたポリアリルアミン）、ポリビニルアミン、ポリリジン、キトサン等の第一級アミノ基を複数有する高分子化合物が好ましい。さらに、本発明においては、複数の官能基が様々に作用して分離対象となる物質を吸着させる材料を得る目的から、アミノ基の一部がアセチル化やアルキル基等で修飾されたポリアリルアミン、すなわち、修飾ポリアリルアミンが特に好ましい。
【００１６】
本発明において、分離対象となる物質としては、有機高分子化合物が好適であり、そのうち、カチオン基、アニオン基、疎水基等の様々な官能基を有している点からタンパク質が特に好適である。
本発明において、官能基を有するゲルに分離対象となる物質を吸着させる場合には、そのゲルを水膨潤させ、それにタンパク質のような分離対象となる物質の水溶液を室温で加えることにより吸着させることが好ましい。
【００１７】
本発明において、分離対象となる物質としてタンパク質を用いる場合、タンパク質を吸着したゲルを乾燥させるには、タンパク質の安定性の点から、凍結乾燥することが好ましい。
【００１８】
本発明においては、ゲルを乾燥することにより、分離対象物質が結合したゲルを固体として得ることができる。ゲルを乾燥するには、凍結乾燥、室温又は加熱による普通乾燥、固着防止剤（エチレングリコール、無機塩など）を含浸させて乾燥する方法がある。その固体を、再膨潤させて吸着した物質を脱着させることにより、目的の分子鋳型材料を製造することができる。吸着したタンパク質を脱着させるには、界面活性剤、塩素系漂白剤、強アルカリ、タンパク分解酵素を含む溶液による脱着が好ましく、ドデシル硫酸ナトリウム（ＳＤＳ）のような界面活性剤を含む水溶液で再膨潤させることがさらに好ましい。
脱着して得られる分子鋳型材料は、乾燥工程により不可逆的な収縮能を有するゲルであり、分離対象物質と相互作用できる官能基を有し、かつ、分離対象物質が入り込める空間を有する。したがって、例えば、複数のタンパク質を含む溶液を分子鋳型材料に接触させることにより、特定のタンパク質を選択的に吸着することも可能である。
【００１９】
本発明の方法で得られた分子鋳型材料を、分離対象物質吸着の用途に用いる場合、特に限定はしない。例えば、分子鋳型材料をカラムクロマトグラフィーの充填材として用いて、その充填材に分離対象物質を含む溶液を加えて特定の物質のみを分離することができる。また、分離対象物質を含む溶液に分子鋳型材料を加えて、ろ過またはデカントして、分離対象物質が吸着している分子鋳型材料を除去してその溶液から分離対象物質を分離することもできる。
【００２０】
本発明はまた、セルロースにアリルアミン系重合体を導入したゲルからなり、特定の物質（標的物質）に対する吸着能を有する分子鋳型材料をも提供する。この分子鋳型材料は、標的物質として、タンパク質を吸着するのに好ましく用いられる。また、上記アリルアミン系重合体としては、アミノ基の一部がアセチル化などで修飾されたポリアリルアミンが好適である。
【００２１】
この本発明の分子鋳型材料は、前述の本発明の方法により、製造することができる。
本発明は、さらに、前述の本発明の方法で製造された分子鋳型材料、あるいは前記本発明の分子鋳型材料に被処理液を接触させ、該被処理液中に存在する標的物質を、前記分子鋳型材料に吸着させることにより、標的物質を分離・精製する方法をも提供する。
【実施例】
【００２２】
次に、本発明を実施例により、さらに詳細に説明するが、本発明は、この例によってなんら限定されるものではない。
実施例１  分子鋳型材料の製造
（１）セルロースの過ヨウ素酸酸化によるジアルデヒドセルロースの調製
多孔性セルロースゲル試料として、「セルロファインＣＰＢ−０６ｓｆ」［商品名、チッソ（株）製、粒子径２５〜５３μｍ］を用い、乾燥重量で２ｇ相当を６０ｍＬの蒸留水中で懸濁させ、５％の酸化度となるだけの量（それぞれグルコース１００個につきアルデヒド基が１０個導入されるだけの量）の過ヨウ素酸ナトリウム（ＮａＩＯ４）を加え全体を１００ｍＬとしてアルミホイルで全体を包み室温で２４時間攪拌し処理した。２４時間後に反応懸濁液の一部を取り出し遠心機にかけ上澄みをとりだし、その上澄み液の２２５ｎｍの吸光度を分光光度計で測定し、あらかじめ作成しておいた検量線から過ヨウ素酸残存量を求め、過ヨウ素酸の消費量から酸化度を求めた。その後、デカンテーションによって水洗した。
【００２３】
（２）ジアルデヒドセルロースのアルデヒド基量の確認
得られたジアルデヒドセルロースの乾燥重量で０．１ｇ相当と、酸化度１０％のジアルデヒドセルロース０．１ｇのアルデヒド基と完全に反応できるだけの量のヒドロキシルアミンとをｐＨ４．５の酢酸緩衝液中で室温にて攪拌し、シッフ塩基反応を行った。この反応によってジアルデヒドセルロースのアルデヒド基とヒドロキシルアミンとを結合させ、２４時間後に蒸留水で水洗しろ過によって固形分を回収し１０５℃で一晩乾燥させ、元素分析を行い、その窒素含量から実際に達せられた酸化度（反応に関わることのできるアルデヒド基量）を求めた。
その結果、ほぼ計算値どおり酸化していることを確認した。
【００２４】
（３）複合修飾セルロースの調製
ｐＨ５に調整した分子量５０００のポリアリルアミン［ＰＡＡ、日東紡績（株）製］またはＰＡＡのアミノ基の５０モル％がアセチル化された試料（ＰＡＡ−５０ａ）をそれぞれの乾燥重量でＤＡＣ（ジアルデヒドセルロース）：ＰＡＡ＝１：２となるような条件で、全体を１０ｍＬとして室温で所定時間攪拌し、シッフ塩基反応によってジアルデヒドセルロースゲルのアルデヒド基にポリアリルアミン（あるいは部分アセチル化ポリアリルアミン）を導入した。その後、ＮａＢＨ３ＣＮで４時間還元し、デカンテーションにより十分に洗浄した。一部を元素分析によって窒素含量測定を行いアミノ基の導入量を算出した。以後、ＤＡＣにＰＡＡを結合させ、セルロースの水酸基を初め、アミノ基、アセチル基、アミドなどの官能基を持ち親水性、疎水性などの性質を複合的に備えたこのゲルを複合修飾セルロースゲルと呼ぶ。
元素分析により、窒素導入量測定から得られた複合修飾セルロース中の官能基量を求めた（ただし、窒素原子がアミノ基、アミド基のいずれかのみを構成していると仮定した場合、酸化度５％ＤＡＣ）。ＰＡＡ−５０ａ結合セルロースは、アミノ基が０．２９ミリモル／ｇ、アセチル基が０．２９ミリモル／ｇであり、ＰＡＡ結合セルロースは、アミノ基が０．８４ミリモル／ｇであった。
【００２５】
（４）ヘモグロビンの吸着確認
タンパク質として赤色であり吸着、脱着が視覚的に分かりやすいヘモグロビンを使用した。緩衝液あるいは純水に溶解したタンパク質（ヘモグロビン）を複合修飾セルロース懸濁液中に一定量加え平衡に達するまで攪拌し上澄みの２８０ｎｍの吸光度から得られるタンパク質濃度の変化から吸着量を評価した。
ＰＡＡ、ＰＡＡ−５０ａを５％酸化度ＤＡＣにグラフトさせた複合修飾セルロースによるヘモグロビンの吸着挙動を、それぞれ図１、図２に示す。これらの図から、蒸留水、緩衝液中共に、ヘモグロビンが吸着されていることを確認した。
【００２６】
（５）分子鋳型材料の製造
酸化度５％のＤＡＣ２ｇに対してＰＡＡ−５０ａ  ４ｇを用いて作製した複合修飾セルロースを蒸留水で十分に洗浄したのち、緩衝液に溶解させたヘモグロビン１ｇと混合し、全体を２５０ｍＬとして一晩吸着させた。吸着が十分に行われる条件として、ｐＨ７の緩衝液を用いて吸着させ、その吸着量を吸光度から評価した。一部を取り出し、その脱着挙動も評価した。ヘモグロビンと複合修飾セルロースを相互作用させた状態のまま凍結乾燥を行い、５重量％ドデシル硫酸ナトリウム（ＳＤＳ）溶液中で再膨潤させた際のヘモグロビン脱着挙動を測定した。その結果、ヘモグロビンの約５０％が脱着していることが判明した。
以上の方法により、ヘモグロビンを溶出させることにより、微粒状のヘモグロビン用分子鋳型材料を得た。
【００２７】
実施例２  ヘモグロビン用分子鋳型材料によるヘモグロビンの吸着試験Ｉ
実施例１で得られた微粒状のヘモグロビン用分子鋳型材料のヘモグロビン吸着能を、クロマトグラフィーによって評価した。
ステンレス鋼製カラム（径６ｍｍ、長さ１００ｍｍ）に、上記微粒状のヘモグロビン用分子鋳型材料を充填し、ヘモグロビンおよびアルブミンの溶出挙動を、紫外吸収（２８０ｎｍ）で調べた（流速０．５ｍＬ／ｍｉｎ、カラム温度２５℃、グラジエント  １モル／ＬＮａＣｌ水溶液）。
図３は、ヘモグロビンの溶出挙動を示すクロマトグラムである。点線が、ヘモグロビン用分子鋳型材料を充填材として用いた場合であり、実線が、複合修飾セルロースを充填材として用いた場合である。この図３から、充填材にヘモグロビン用分子鋳型材料を用いると、ヘモグロビンが強力に結合され、ほとんど溶出されてこないことが観察された。
図４は、アルブミンの溶出挙動を示すクロマトグラムである。点線が、ヘモグロビン用分子鋳型材料を充填材として用いた場合であり、実線が、複合修飾セルロースを充填材として用いた場合である。この図４から、いずれの場合も、アルブミンが溶出されたことが分かるが、ヘモグロビン用分子鋳型材料では、アルブミンが短時間で溶出しており、ヘモグロビン用分子鋳型材料とすることにより、アルブミンとの相互作用が弱まっているものと思われる。
以上の結果から、ヘモグロビン用分子鋳型材料は、ヘモグロビンを選択的に吸着することが分かる。
また、複合修飾セルロースを調製する際に用いた５０％アセチル化ポリアリルアミンの代わりに、アセチル化されていないポリアリルアミンを用いた場合も、選択性に関しては同様な結果が得られた。
【００２８】
実施例３  ヘモグロビン用分子鋳型材料によるヘモグロビンの吸着試験II
実施例１で得られた微粒状のヘモグロビン用分子鋳型材料のタンパク質吸着能を、バッチ試験によって評価した。
前記ヘモグロビン用分子鋳型材料を、乾燥重量１０ｍｇに相当する懸濁液とし、１ｇ／Ｌ濃度のタンパク質水溶液（全体で１０ｍＬ）中で３時間吸着させ、上澄みの吸光度から、種々のタンパク質の吸着量を評価した。
その結果、ヘモグロビンの吸着量は６０％であるのに対し、パパイン１０％、アルブミン０％であった。ヘモグロビン用分子鋳型材料は、バッチ式の吸着法でも、他のタンパク質に対し、選択的にヘモグロビンを吸着していることが判明した。
【産業上の利用可能性】
【００２９】
本発明の方法で得られた分子鋳型材料は、分離対象物質と相互作用できる官能基を有し、かつ、分離対象物質が入り込める空間を有することから、例えば、複数のタンパク質を含む溶液を分子鋳型材料に接触させることにより、特定のタンパク質を選択的に吸着することができる。
【図面の簡単な説明】
【００３０】
【図１】ポリアリルアミンを結合させてなる複合修飾セルロースゲルによるヘモグロビンの吸着挙動の１例を示すプロット図である。
【図２】５０モル％アセチル化ポリアリルアミンを結合させてなる複合修飾セルロースゲルによるヘモグロビンの吸着挙動の１例を示すプロット図である。
【図３】ヘモグロビン用分子鋳型材料によるヘモグロビンの吸着能を示す１例のクロマトグラムである。
【図４】ヘモグロビン用分子鋳型材料によるアルブミンの吸着能を示す１例のクロマトグラムである。
【図１】
2005281399.tif 000002
【図２】
2005281399.tif 000003
【図３】
2005281399.tif 000004
【図４】
2005281399.tif 000005